Способ моделирования процессов биокоррозионных поражений тонкостенных герметичных оболочек из алюминиево-магниевых сплавов при эксплуатации космических аппаратов и имитационный состав для его реализации (варианты)

1. Способ моделирования процессов биокоррозионных поражений тонкостенных герметичных оболочек из алюминиево-магниевых сплавов при эксплуатации космических аппаратов, характеризующийся тем, что изготавливают испытательные и контрольные образцы из алюминиево-магниевых сплавов, подготовленные испытательные и контрольные образцы высушивают, испытательные образцы стерилизуют, готовят имитационный состав на основе органической кислоты, который наносят на простерилизованные испытательные образцы, и помещают, по крайней мере, по два образца в чашки Петри, закрывают их, контрольные образцы, обработанные дистиллированной водой, также располагают в чашках Петри, чашки Петри с испытательными и контрольными образцами помещают в разные эксикаторы, на дно которых наливают воду для поддержания влажности более 90%, эксикаторы закрывают и выдерживают при комнатной температуре, проводят экспозицию испытательных и контрольных образцов, затем образцы извлекают из чашек Петри, промывают их в проточной воде, отличающийся тем, что испытательные и контрольные образцы используют с механически обработанной поверхностью, а для приготовления имитационного состава используют дистиллированную воду и одну из органических кислот, выбранную из следующих карбоновых кислот: глюконовая или малоновая, полученный состав с помощью распылителя наносят на испытательные образцы алюминиево-магниевых сплавов, после промывания образцов в проточной воде их ополаскивают дистиллированной водой и высушивают, затем с помощью растрового электронного микроскопа оценивают начальные этапы биокоррозии и ее тип, исследуют химический состав пораженной поверхности образцов, при этом экспозицию испытательных и контрольных образцов проводят в течение 30-45 суток.
2. Имитационный состав для моделирования процессов биокоррозионных поражений тонкостенных герметичных оболочек из
алюминиево-магниевых сплавов при эксплуатации космических аппаратов, включающий органическую кислоту, растворитель, отличающийся тем, что в качестве органической кислоты он содержит глюконовую кислоту, а в качестве растворителя - дистиллированную воду при следующем соотношении компонентов, мас. ч.:
5-10% раствор глюконовой кислоты
0,05-0,10
дистиллированная вода
0,95-0,90
3. Имитационный состав для моделирования процессов биокоррозионных поражений тонкостенных герметичных оболочек из алюминиево-магниевых сплавов при эксплуатации космических аппаратов, включающий органическую кислоту, растворитель, отличающийся тем, что в качестве органической кислоты он содержит малоновую кислоту, а в качестве растворителя - дистиллированную воду при следующем соотношении компонентов, мас. ч.:
5-10% раствор малоновой кислоты
0,05-0,10
дистиллированная вода
0,95-0,90